嵩が110cm3g以上の繊維層と、少なくとも一コーティングとを含む、筆記、梱包及び/又は印刷、特に、オフセット印刷用の上質紙であって、該コーティングは、該繊維層の片面又は両面にあって、乾燥被着物3~10gm2を有しており、且つ少なくとも一種類の鉱物顔料と、バインダとして作用する少なくとも一種類のラテックスと、該層の顔料の乾燥重量に対し、乾燥重量割合で05~8の少なくとも一種類の水溶性ポリウレタン分散体とを含む、前記上質紙。前記一又は各コーティングが、炭酸カルシウム及び/又はカオリンを含む、請求項1記載の上質紙。前記一又は各コーティングが、該コーティングの顔料の全乾燥重量に対する乾燥重量で50~95、好ましくは60~90、更に好ましくは60~70の炭酸カルシウムを含む、請求項2記載の上質紙。前記一又は各コーティングが、更に、タルク、及び/又は多孔性の非晶質シリカを含む、請求項2又は3記載の上質紙。前記一又は各コーティングが、該コーティングの顔料の全乾燥重量に対する乾燥重量で5~50、好ましくは15~40、更に好ましくは20~30のタルクを含む、請求項4記載の上質紙。前記一又は各コーティングが、該コーティングの顔料の全乾燥重量に対する乾燥重量で1~15、好ましくは4~12、更に好ましくは6~10の多孔性の非晶質シリカを含む、請求項4又は5記載の上質紙。前記一又は各コーティングが、更に、少なくとも一種類の染色材、及び/又は少なくとも一種類の蛍光増白剤、及び/又は少なくとも一種類のワックス、及び/又は澱粉、及び/又は少なくとも一種類のポリビニルアルコール、及び/又は少なくとも一種類の架橋剤、及び/又は少なくとも一種類の増粘剤を含む、請求項1~6の何れか一項記載の上質紙。前記一又は各コーティングが、該コーティングの顔料の全乾燥重量に対する乾燥重量割合で、好ましくは03~3のステアリン酸カルシウムを含む、請求項1~7の何れか一項記載の上質紙。前記一又は各コーティングの前記乾燥被着物が、5~7gm2、好ましくは約6gm2である、請求項1~8の何れか一項記載の上質紙。前記水溶性ポリウレタン分散体が、顔料の全乾燥重量に対する乾燥重量割合で1~6、好ましくは1~5で、前記一又は各コーティング中に存在する、請求項1~9の何れか一項記載の上質紙。前記水溶性ポリウレタン分散体が、水溶性の非イオン性ポリウレタン分散体である、請求項1~10の何れか一項記載の上質紙。前記一又は各コーティングが、該コーティングの顔料の全乾燥重量に対する乾燥重量で、少なくとも60の炭酸カルシウムと、4~12の多孔性の非晶質シリカと、該コーティングの顔料の全乾燥重量に対する乾燥重量で1~6の水溶性ポリウレタン分散体と、該コーティングの顔料の全乾燥重量に対する乾燥重量で1~10のラテックスとを含む、請求項1~11の何れか一項記載の上質紙。前記一又は各コーティングが、該コーティングの顔料の全乾燥重量に対する乾燥重量で20~30のタルクを含む、請求項12記載の上質紙。前記一又は各コーティングが、該コーティングの顔料の全乾燥重量に対する乾燥重量で、少なくとも90の炭酸カルシウムと、10以下の多孔性の非晶質シリカとを含む、請求項12記載の上質紙。前記上質紙の前記一又は各被塗工面における光沢度が2~7、好ましくは3~6である、請求項1~14の何れか一項記載の上質紙。前記被塗工面が、光沢度6~9で印刷されるか、又は、印刷後に前記光沢度を有する、請求項1~15の何れか一項記載の上質紙。カーテンコーティング又はエアナイフコーティングによるか、或いはメイヤーバーの使用により、前記繊維層に対し前記一又は各コーティングを塗布することよりなるステップを含む、請求項1~16の何れか一項記載の上質紙の製造方法。前記上質紙が、塗工後カレンダ加工される、請求項17記載の上質紙の製造方法。本発明は、上質紙コーティング組成物により上記問題を改善するのに好適であり、該組成物により、塗工前の軟らかさと同様の軟らかさが上質紙で得られる。本発明の目的は、テキスチャを維持しながら、特にオフセット印刷により、上質紙の印刷適性を向上させることである。このため、本発明は、筆記、梱包及び/又は印刷、特に、オフセット印刷用の上質紙に関するものである。当該上質紙は、嵩110cm3g以上の繊維層と、少なくとも一コーティングとを含み、該コーティングは、該繊維層の片面又は各面に3~10gm2の乾燥被着物を有しており、且つ、少なくとも一種類の鉱物顔料と、バインダとして作用する少なくとも一種類のラテックスと、該コーティングの顔料の乾燥重量に対する乾燥重量割合で05~8の少なくとも一種類の水溶性ポリウレタン分散体とを含む。水溶性ポリウレタン分散体が形成されているため、本上質塗工紙は該繊維層のテキスチャと類似のテキスチャを有する。上質紙の定義、並びに上質紙と従来紙又は塗工紙との相違は、上に詳述している。本発明による上質紙は、嵩が110cm3g以上であるが、好ましくは12cm3gより大きく、例えば、125cm3gより大きい。当該上質紙は、厚さが、例えば01~05mmであり、好ましくは約015~035mmであり、且つ/又は、基本重量が100~300gm2であり、好ましくは120~240gm2である。なお、上質紙の嵩は、基本重量に対する厚さの比で求めている。本発明による上質紙の繊維層は、好ましくは、セルロース繊維と、バインダと、充填材とからなり、これらの量は、該上質紙の全乾燥重量に対する乾燥重量で、22未満、好ましくは15未満である。更に、該上質紙には、上述した方法にて自然に、且つ/又は強制的にテキスチャを付けることが可能であり、該上質紙は、浮きだし及び/又は窪みのパターンを含む。上述のコーティングは、当該面を変更するものではないし、当該面にあるテキスチャに対し小さな変更を行うものでもない。これらのパターンのサイズは、一般に、少なくとも数十ミクロンである。該繊維層の該片面又は両面にあるコーティング組成物の被着物は、比較的小さく3~10gm2、好ましくは5~7gm2、更に好ましくは約5又は6gm2、紙のテキスチャを覆わず、嵩に対する影響が小さく、結果的に、元の繊維層の手触りの特徴、視覚的特徴、及び機械的強度の特徴が維持される。好都合なことに、上質塗工紙の外観、テキスチャ、及び光沢は、元の繊維層の外観、テキスチャ、及び光沢と類似している。更に、本発明による上質紙は、オフセット印刷後の印刷の均一性は十分である印刷ムラが無い。該コーティング組成物の鉱物顔料が存在するため、特に、印刷中に使用するインクの乾燥時間を速くすることによって、当該上質紙の印刷適性を向上させることができる。該鉱物顔料は、好ましくは、塗布したコーティング中に重量の5割より多く存在するのが好ましい。該鉱物顔料は、塗布したコーティングの重量の50を超えてもよく、好ましくは、該重量の60~95、更に好ましくは該重量の70~90、例えば、該重量の80~90存在してもよい。該鉱物顔料は、2~9gm2、好ましくは4~8gm2、更に好ましくは4~7gm2の割合で該繊維層に塗布することができる。該一又は各コーティングのバインダは、ラテックスであり、例えば、スチレン-ブタジエン共重合体及び/又はスチレン-アクリル共重合体をベースにしている。該一又は各コーティングが含むラテックス量は、該コーティングの全乾燥重量に対し、1~10の乾燥重量でよい。水溶性ポリウレタン分散体により、当該上質紙において求めていた軟らかい手触りが得られる。この手触りは、コーティング前の上質紙と同様のものである。コーティング中の分散体の量は、比較的少ない該コーティングの顔料の全乾燥重量に対する乾燥重量で05~8、好ましくは1~6、更に好ましくは1~5。何故なら、分散体量が多すぎると、コーティングの表面がべとつくことになるからである。該一又は各層で使用されるポリウレタンは、ジイソシアネートとポリエーテルとからなるものでよい。ポリウレタンは、好都合なことに非イオン性であり、該コーティングの他の構成要素との混合が容易になる。ポリウレタンは、好ましくは、ガラス転移温度が40°Cより下、例えば約55°Cで、外界温度ではコンシステンシーが軟らかい。本発明による上質紙は、ブランド名ESACOTEPAD登録商標でLAMBERTIが販売している非イオン性ポリウレタンの水溶性分散体を使用して製造することができる。本発明による上質紙の該一又は各被塗工面の光沢度は、2~7とすることができ、好ましくは3~6とすることができ、例えば、6未満とすることができる。印刷後の当該上質紙の該一又は各被塗工面の光沢度は、約4~12とすることができ、好ましくは6~9とすることができ、例えば、8未満とすることができる。当該上質紙の光沢度は、Tappi登録商標T480基準により75°で測定し、使用する印刷用インクは、100ブラックインクKE登録商標のNOVAVIT登録商標シリーズSupremeBio等とする。更に、本発明の特徴によれば、該一又は各コーティングは、炭酸カルシウム、及び/又はカオリンを含む。炭酸カルシウムは、比較的価格が廉価であり、当該上質紙を白くするという利点を有する。炭酸カルシウムは、好ましくは、該コーティング中に5割を超える割合で存在する顔料である。該一又は各コーティングは、該コーティングの顔料の全乾燥重量に対する乾燥重量で50~95、好ましくは60~90、更に好ましくは60~70の炭酸カルシウムを含んでもよい。本発明による上質紙は、ブランド名CARBITAL登録商標でIMERYSが販売している炭酸カルシウムを使用して製造することができる。該一又は各コーティングは、更に、タルク、及び/又は多孔性の非晶質シリカを含んでよい。タルクは、軟らかいテキスチャを有しており、上質塗工紙のテキスチャを改善するという利点を有する。該一又は各コーティングは、コーティングの顔料の全乾燥重量に対する乾燥重量で5~50、好ましくは15~40、更に好ましくは20~30のタルクを含んでよい。該一又は各コーティング中のタルクの量は、比較的少ない。何故なら、例えば50超と、タルクが過剰に大量に含まれると、該コーティングの白色度を低下させ、該コーティングの光沢度が過剰に大きくなるからである。該タルクの粒径は、好ましくは1~5μmである。本発明による上質紙は、ブランド名FINNTALC登録商標で、MONDOMINERALSが販売しているタルクを使用して製造することができる。該一又は各コーティングは、コーティングの顔料の全乾燥重量に対する乾燥重量で1~15、好ましくは4~12、更に好ましくは6~10の多孔性の非晶質シリカを含んでよい。シリカにより、印刷中、特にオフセット印刷中のインクの乾燥時間の短縮が可能になり、非上質塗工紙と類似の光沢度を本上質塗工紙で得られる。本発明による上質紙は、ブランド名SYLOID登録商標で、GRACEが販売しているシリカを使用して製造することができる。該一又は各コーティングは、更に、少なくとも一種類の染色材、及び/又は少なくとも一種類の蛍光増白剤、及び/又は少なくとも一種類のワックス、及び/又は澱粉、及び/又はバインダとして少なくとも一種類のポリビニルアルコール、及び/又は少なくとも一種類の架橋剤、及び/又は少なくとも一種類の増粘剤、及び/又はステアリン酸カルシウムを含んでよい。染色材、及び/又は蛍光増白剤を該一又は各コーティング中に添加すると、該コーティングを均一に着色できる。ポリビニルアルコールを該蛍光増白剤の基材として使用してもよい。該コーティングは、その全重量に対する乾燥重量で、02~06、好ましくは03~05、例えば約04の架橋剤を含んでよい。該架橋剤は、ラテックス、及び/又はポリビニルアルコールを架橋するために使用可能であり、結果的に、特に水に対する該コーティングの耐性を向上させることができる。該コーティングは、その全乾燥重量に対する乾燥重量で1~10、好ましくは3~8、例えば、4~6のポリビニルアルコールを含んでよい。該コーティングは、その全乾燥重量に対する乾燥重量で08~12、好ましくは約08~1の増粘剤を含んでよい。該増粘剤は、カルボキシルメチルセルロースでよい。該コーティングは、コーティングの顔料の全乾燥重量に対する乾燥重量で03~3、好ましくは1~2のステアリン酸カルシウムを含んでよい。好ましくは、該上質紙は、その両面上に本発明によるコーティングを備えており、結果的に対称性を有している。本発明による上質紙は、好ましくは、少なくとも一層のコーティングを備えており、該コーティングは、該コーティングの顔料の全乾燥重量に対する乾燥重量で少なくとも60の炭酸カルシウムと、4~12の多孔性の非晶質シリカと、該コーティングの顔料の全乾燥重量に対する乾燥重量で1~6の水溶性ポリウレタン分散体と、該コーティングの顔料の全乾燥重量に対する乾燥重量で1~10のラテックスと、を含む。該一又は各コーティングは、コーティングの顔料の全乾燥重量に対する乾燥重量で20~30のタルクを含んでよい。或いは、該一又は各コーティングは、コーティングの顔料の全乾燥重量に対する乾燥重量で少なくとも90の炭酸カルシウムを含んでよい。本発明による上質塗工紙は、ベントセン粗滑度を50~400mL/分にすることができる。ベントセン粗滑度は、好ましくは、100mL/分を超えるか、もしくは200mL/分以下の何れか、又は100mL/分を超え、且つ200mL/分以下にすることができる。本発明は、また、上述したような上質紙を製造する方法にも関するものであり、当該方法は、カーテンもしくはエアナイフコーティングの手段によるか、又はメイヤーバーを使用して、該一又は各コーティングを該繊維層に塗布することよりなるステップを含む。該上質紙は、塗工後、カレンダ加工を行ってもよい。コーティングをスクレイピングすることにより、上質紙の繊維層を押圧するブレードコーティング技術と異なり、カーテンコーティング技術、及びエアナイフコーティング技術では、上質紙を平滑化するのではなく、該上質紙に対しコーティングを塗布するにすぎず、該コーティングは、該上質紙のテキスチャに従う。これらの技術により塗布したコーティングの膜厚は、より均一ものとなり、該コーティングの外側表面は、平坦ではなく、模様のついたものとなり、特に、印刷後の最終的な構成の一部を構成する。複数の比較例を含む以下の記述を読めば、本発明が、より明確に理解されるであろうし、また、本発明の詳細、特徴、及び利点が、更に明らかになるであろう。上質塗工紙は、本出願人が販売しているConquerorVelin登録商標上質紙を使用して製造した。コーティング組成物は、これらの各上質紙の片面に塗布しており、得られた上質塗工紙には、その後、試験を行い、テキスチャ、及び印刷後のインクの乾燥時間を評価した。次の表には、これらの上質塗工紙の組成と、試験で得た結果が掲載してある。ConquerorVelin登録商標上質非塗工紙の光沢度は、5~7である。印刷後の当該上質紙の光沢度は、6~9である。当該上質紙の各面の動摩擦係数は、200gのパッドを用いるNFQ03082規格に従って測定しており、086である。例1~4は、本発明の対象ではない上質塗工紙に関する。これらの各例において、上質紙に塗布したコーティングは、鉱物顔料として、炭酸カルシウム5割超と、多孔性の非晶質シリカとを含む。各コーティングは、バインダとしてラテックスと、ポリビニルアルコールと、架橋剤と、増粘剤とを含む。例1~4のコーティングは、水溶性ポリウレタン分散体を含まず、仕上げ加工装置における上質紙の挿入性を向上させるのに好適なワックスを含む。各上質紙の片面に塗布するコーティングの量は、5gm2である。得られた上質塗工紙のテキスチャが、元の上質紙又は繊維層のテキスチャと異なっていることは手で確認した。このテキスチャの違いは、繊維層間、及び上質塗工紙間でのベントセン粗滑度、及びベック平滑度の違いで分かる。例1~4の上質紙のコーティングは、粗さを増大させるが、例3及び4の場合には、かなり増大する塗工後、70mL/分を超えて増大。該上質紙のベック平滑度は、塗工後、比較的大きく減少し例1の場合、24から18へ減少し、該上質紙の粗さが増大した。例1~4では、塗工後に上質紙の粗さが比較的大きく増大しておりベントセン粗滑度の増大、又はベック平滑度の減少から明らか、該塗工紙のテキスチャが変化している。例5~8は、本発明による上質塗工紙に関する。当該上質紙に塗布したコーティングは、例5及び6では、鉱物顔料として、炭酸カルシウム及び多孔性の非晶質シリカを含み、例7及び8では、タルクも含む。例5及び6のコーティングは、バインダとしてのラテックス、ポリビニルアルコール、架橋剤、増粘剤、及び水溶性ポリウレタン分散体を含む。例7~8のコーティングは、更に、ステアリン酸カルシウムを含む。各上質紙の片面に塗布したコーティングの量は、例5~8で、5又は6gm2である。これらの着色コーティング中に水溶性ポリウレタン分散体が存在することで、例5~8の上質塗工紙のテキスチャは、元の上質紙のテキスチャと非常によく似た軟らかいものとなる。更に、例7及び8の場合、これらの上質塗工紙の4色オフセット印刷の品質は高い。例7において、該上質塗工紙の動摩擦係数は、067である200gのブロックを用いるNFQ03082規格に従って測定。例5~8では、該上質紙のベントセン粗滑度は、塗工後の変化が殆ど無いか、或いは全く無い例8では、塗工後、せいぜい1mL/分の増大があるか、或いは減少している。更に、これらの上質紙のベック平滑度は、例5及び6の場合、塗工後の減少は小さく、例7及び8の場合は、増大すらした。例7及び8では、ベック平滑度の増大は、使用したコーディング技術、つまりエアナイフ法で説明できた。例5~8において塗工前後の粗さ又は平滑度の差が小さいということは、該塗工紙のテキスチャが元の繊維層のテキスチャと類似しているということを意味する。例9は、本発明の範囲外の上質塗工紙に関する。上質紙に塗布したコーティングは、水溶性ポリウレタン分散体を含まず、得られた上質塗工紙は、該上質紙の原紙とテキスチャが異なるベントセン粗滑度の大幅な増大から明らかであり、差分は52mL/分。最後に、本発明による上質塗工紙は、非上質塗工紙又は繊維層のベントセン粗滑度及びベック平滑度と類似のベントセン粗滑度及びベック平滑度を有しており、従って、元の軟らかいテキスチャを保持している。